(57)【要約】      （修正有）【課題】合成繊維に対して十分な平滑性を付与することができる合成繊維平滑剤組成物を提供する。【解決手段】成分（Ａ）と成分（Ｂ）とを９９／１〜６５／３５の質量比（（Ａ）／（Ｂ））で含有する組成物。（Ａ）３７．８℃における動粘度が１〜２００ｍｍ２／ｓの脂肪族炭化水素油：（Ｂ）アルキルオキシラン誘導体：Ｒ１Ｏ−（ＢＯ）ｎ−Ｈ（Ｒ１はＣ１〜２２の炭化水素基；ＢＯはＣ４のエチルオキシランの開環付加に伴い生成するオキシブチレン基；ｎは２５以上の整数）であって、ゲル浸透クロマトグラフィー測定により求められるクロマトグラムから算出されるＭＨとＭＬの比が０．３５≦ＭＬ／ＭＨ≦０．７５である。【選択図】なし【特許請求の範囲】
【請求項１】
下記の成分（Ａ）と成分（Ｂ）とを９９／１〜６５／３５の質量比（（Ａ）／（Ｂ））で含有することを特徴とする、合成繊維平滑剤組成物。
（Ａ）  ３７．８℃における動粘度が１〜２００ｍｍ２／ｓの脂肪族炭化水素油
（Ｂ）  式（１）で表され、かつゲル浸透クロマトグラフィー測定により求められるクロマトグラムから算出されるＭＨとＭＬとが式（２）の関係を満足するアルキルオキシラン誘導体
Ｒ１Ｏ−（ＢＯ）ｎ−Ｈ  ・・・・（１）
（式（１）中、
Ｒ１は炭素数１〜２２の炭化水素基を示し、
ＢＯは炭素数４のエチルオキシランの開環付加に伴い生成するオキシブチレン基を示し、
ｎは２５以上の数を示す。）
０．３５≦ＭＬ／ＭＨ≦０．７５・・・・（２）
（前記クロマトグラム上の屈折率強度が最大となる極大点ＫからベースラインＢへの垂線の長さをＬとし、屈折率強度がＬ／２となるクロマトグラム上の２点のうち溶出時間が早いほうを点Ｏとし、溶出時間が遅いほうを点Ｑとし、点Ｏと点Ｑを結ぶ直線Ｇと前記極大点Ｋから前記ベースラインへ引いた垂線との交点をＰとしたとき、点Ｏと交点Ｐの距離をＭＨとし、点Ｑと交点Ｐの距離をＭＬとする。）
【請求項２】
前記クロマトグラムから算出されるＡｓが式（３）および式（４）の関係を満たすことを特徴とする、請求項１記載の合成繊維平滑剤組成物。
Ａｓ＝Ｗ１／２／Ｗ５％          ・・・（３）
０．３０≦Ａｓ≦０．７０      ・・・（４）
（前記クロマトグラム上で屈折率強度がＬ／２０となる２点のうち溶出時間が早いほうを点Ｒとし、溶出時間が遅いほうを点Ｓとし、点Ｒと点Ｓを結んだ直線Ｈと前記極大点Ｋから前記ベースラインＢへ引いた垂線との交点をＴとし、点Ｒと交点Ｔの距離をＷ１／２、点Ｒと点Ｓの距離をＷ５％とする。）
【請求項３】
前記クロマトグラムから算出されるクロマトグラム上の屈折率強度極大点Ｋが示すピークトップ分子量が１,５００〜１０,０００であることを特徴とする、請求項１または２記載の合成繊維平滑剤組成物。
【請求項４】
前記クロマトグラムが前記屈折率強度極大点Ｋを１つ有することを特徴とする、請求項１〜３のいずれか一つの請求項に記載の合成繊維平滑剤組成物。
【発明の詳細な説明】
【技術分野】
【０００１】
本発明は、合成繊維に対して十分な平滑性を付与することができる合成繊維平滑剤組成物に関するものである。
【背景技術】
【０００２】
繊維の製糸工程、編成工程、布・ニット・糸染色工程、仕上げ加工工程等の繊維処理製品の製造工程において、各工程によって被処理物の形態に違いはあっても、鉱物油、炭化水素油、エステル油などの油剤が配合された繊維処理剤が多く使用されている。
【０００３】
例えば、有機重合体を溶融紡糸して合成繊維を製造するにあたって、紡糸操作や、それに続く延伸、巻き取り編織等の種々の処理工程を円滑に行うために、潤滑性や集束性を付与できる合成繊維平滑剤が配合されている。
【０００４】
合成繊維平滑剤として、ポリオキシアルキレングリコール誘導体などの高分子量化合物や、ポリビニルアルコール、ポリアクリル酸、ポリアクリル酸エステル、ポリウレタン、シリコーンなどの皮膜形成能を有する熱可塑性樹脂を配合した繊維処理剤を、未延伸糸束に給油した後に延伸する方法が提案されている。しかし、これら高分子量の化合物は他の油剤との相溶性が劣り、今般の高速紡糸では、繊維の平滑性について不十分な場合があった。
【０００５】
特許文献１には、シリコーン油剤に対し、ポリオキシアルキレンブロックを主鎖中に直鎖状に導入した変性シリコーンを添加した合成繊維処理用油剤が提案されており、シリコーン油剤への相溶性向上により集束性が向上することが記載されている。
【先行技術文献】
【特許文献】
【０００６】
【特許文献１】特許第４４２７１４９号公報
【発明の概要】
【発明が解決しようとする課題】
【０００７】
しかし、特許文献１では、合成繊維の平滑性については記載されていない。
【０００８】
本発明の課題は、合成繊維に対して十分な平滑性を付与することができる合成繊維平滑剤組成物を提供することである。
【課題を解決するための手段】
【０００９】
本発明者らは、鋭意検討した結果、特定の炭化水素油とアルキルオキシラン誘導体とを所定の比率で配合した組成物が上記課題を解決することができることを見出し、本発明を完成させるに至った。
【００１０】
すなわち、本発明は、以下の（１）〜（４） に係るものである。
（１）下記の成分（Ａ）と成分（Ｂ）とを９９／１〜６５／３５の質量比（（Ａ）／（Ｂ））で含有することを特徴とする、合成繊維平滑剤組成物。
（Ａ）  ３７．８℃における動粘度が１〜２００ｍｍ２／ｓの脂肪族炭化水素油
（Ｂ）  式（１）で表され、かつゲル浸透クロマトグラフィー測定により求められるクロマトグラムから算出されるＭＨとＭＬとが式（２）の関係を満足するアルキルオキシラン誘導体
Ｒ１Ｏ−（ＢＯ）ｎ−Ｈ  ・・・・（１）
（式（１）中、
Ｒ１は炭素数１〜２２の炭化水素基を示し、
ＢＯは炭素数４のエチルオキシランの開環付加に伴い生成するオキシブチレン基を示し、
ｎは２５以上の数を示す。）
０．３５≦ＭＬ／ＭＨ≦０．７５・・・・（２）
（前記クロマトグラム上の屈折率強度が最大となる極大点ＫからベースラインＢへの垂線の長さをＬとし、屈折率強度がＬ／２となるクロマトグラム上の２点のうち溶出時間が早いほうを点Ｏとし、溶出時間が遅いほうを点Ｑとし、点Ｏと点Ｑを結ぶ直線Ｇと前記極大点Ｋから前記ベースラインへ引いた垂線との交点をＰとしたとき、点Ｏと交点Ｐの距離をＭＨとし、点Ｑと交点Ｐの距離をＭＬとする。）
【００１１】
（２）前記クロマトグラムから算出されるＡｓが式（３）および式（４）の関係を満たすことを特徴とする、（１）の合成繊維平滑剤組成物。
Ａｓ＝Ｗ１／２／Ｗ５％          ・・・（３）
０．３０≦Ａｓ≦０．７０      ・・・（４）
（前記クロマトグラム上で屈折率強度がＬ／２０となる２点のうち溶出時間が早いほうを点Ｒとし、溶出時間が遅いほうを点Ｓとし、点Ｒと点Ｓを結んだ直線Ｈと前記極大点Ｋから前記ベースラインＢへ引いた垂線との交点をＴとし、点Ｒと交点Ｔの距離をＷ１／２、点Ｒと点Ｓの距離をＷ５％とする。）
【００１２】
（３）前記クロマトグラムから算出されるクロマトグラム上の屈折率強度極大点Ｋが示すピークトップ分子量が１,５００〜１０,０００であることを特徴とする、（１）または（２）の合成繊維平滑剤組成物。
【００１３】
（４）前記クロマトグラムが前記屈折率強度極大点Ｋを１つ有することを特徴とする、（１）〜（３）のいずれかの合成繊維平滑剤組成物。
【発明の効果】
【００１４】
本発明によれば、合成繊維に対して十分な平滑性を付与することができる合成繊維平滑剤組成物を提供することができる。
【図面の簡単な説明】
【００１５】
【図１】図１は、本発明にて定義されるＭＬとＭＨを説明するためのモデルクロマトグラム図である。
【図２】図２は、本発明にて定義されるＷ１／２とＷ５％を説明するためのモデルクロマトグラム図である。
【図３】図３は、合成例１のクロマトグラム図である。
【図４】図４は、比較合成例１のクロマトグラム図である。
【発明を実施するための形態】
【００１６】
以下、本発明の実施形態を説明する。
本発明の合成繊維平滑剤組成物は、成分（Ａ）（特定の脂肪族炭化水素油）と、成分（Ｂ）（特定のアルキルオキシラン誘導体）を少なくとも含有する。以下、各成分について説明する。
【００１７】
〔（Ａ）成分〕
本発明に用いる（Ａ）成分は、３７．８℃における動粘度が１〜２００ｍｍ２／ｓの脂肪族炭化水素油である。
脂肪族炭化水素油は、炭素と水素からなる化合物であれば特に限定はされず、飽和脂肪族炭化水素油及び不飽和脂肪族炭化水素油のいずれであってもよい。
【００１８】
飽和脂肪族炭化水素油としては、例えば、流動パラフィン、水添ポリイソブテン、α−オレフィンオリゴマーなどが挙げられる。不飽和脂肪族炭化水素油としては、例えば、ポリブテンなどが挙げられる。
成分（Ａ）は、１種を単独で、又は２種以上を併せて用いることができる。
【００１９】
成分（Ａ）の脂肪族炭化水素油は、３７．８℃における動粘度が１〜２００ｍｍ２／ｓの範囲内であり、好ましくは１〜１００ｍｍ２／ｓ、特に好ましくは１〜５０ｍｍ２／ｓの範囲内である。動粘度が高すぎると、繊維等にベタツキが生じ易くなる。なお、脂肪族炭化水素油（Ａ）の動粘度は、ＪＩＳ  Ｋ  ２２８３：２０００の「５．動粘度試験方法」に従って、キャノンフェンスケ粘度計を用いて、３７．８℃の試験温度で測定することにより、得ることができる。
【００２０】
〔成分（Ｂ）〕
成分（Ｂ）は、式（１）で示される化合物である。
Ｒ１Ｏ−（ＢＯ）ｎ−Ｈ      ・・・・（１）
【００２１】
式（１）において、Ｒ１は、炭素数１〜２２の炭化水素基であり、ＢＯは炭素数４のエチルオキシランの開環付加に伴い生成するオキシブチレン基であり、すなわち１，２−オキシブチレン基（−Ｏ−ＣＨ（ＣＨ２ＣＨ３）−ＣＨ２−）である。ｎは１，２−オキシブチレン基の平均付加モル数であり、２５以上である。ｎはアルキルオキシラン誘導体の水酸基価より算出することができる。
【００２２】
式（１）において、Ｒ１で示される炭素数１〜２２の炭化水素基としては、例えば、メチル基、エチル基、プロピル基、イソプロピル基、アリル基、ブチル基、イソブチル基、ｓｅｃ−ブチル基、ｔｅｒｔ―ブチル基、ペンチル基、イソペンチル基、ヘキシル基、ヘプチル基、シクロヘキシル基、２−エチルヘキシル基、オクチル基、ノニル基、デシル基、ウンデシル基、ドデシル基、テトラデシル基、ヘキサデシル基、オクタデシル基、イソオクタデシル基、オクチルドデシル基、ドコシル基等の脂肪族炭化水素基、フェニル基、ベンジル基、クレジル基、ブチルフェニル基、ナフチル基等の芳香族炭化水素基等が挙げられ、これらは１種のみでも、２種以上でも良い。好ましくはメチル基、エチル基、アリル基、ブチル基などの炭素数１〜４の炭化水素基であり、さらに好ましくはメチル基、ブチル基である。
【００２３】
ＢＯは炭素数４のエチルオキシランの開環付加に伴い生成するオキシブチレン基である。
【００２４】
また、ｎは、炭素数４のエチルオキシランの開環付加に伴い生成するオキシブチレン基ＢＯの平均付加モル数であり、２５以上である。ｎが２５未満であると、分子量１０，０００を超えるような高分子量体の生成が少なく、鉱物油や流動パラフィン等の他の潤滑油に配合した際の潤滑性向上が不十分となる可能性がある。こうした観点から、ｎを２５以上とするが、３０以上が更に好ましい。
【００２５】
また、ｎが大きくなるにつれて、粘度が上昇する傾向がある。潤滑油は粘度コントロールが非常に重要であり、潤滑油の製造のし易さや取り扱い易さの観点から、ｎは４００以下であることが好ましく、３００以下であることが更に好ましい。
【００２６】
本発明のアルキルオキシラン誘導体は、ゲル浸透クロマトグラフィー（ＧＰＣ）において、示差屈折率計を用いて得られたクロマトグラムによって規定される。このクロマトグラムとは、屈折率強度と溶出時間との関係を表すグラフである。本発明のアルキルオキシラン誘導体では、クロマトグラムが左右非対称であり、式（２）の関係を満たす。なお、ＭＬ／ＭＨが１に近い値となるほど、クロマトグラムの形状は左右対称となる。
０．３５≦ＭＬ／ＭＨ≦０．７５      ・・・・（２）
【００２７】
ここで、図１は、アルキルオキシラン誘導体のゲル浸透クロマトグラフィーにより得られるクロマトグラムのモデル図であり、横軸は溶出時間を、縦軸は示差屈折率計を用いて得られた屈折率強度を示す。
【００２８】
ゲル浸透クロマトグラフに試料溶液を注入して展開すると、最も分子量の高い分子から溶出が始まり、屈折率強度の増加に伴い、溶出曲線が上昇していく。その後、屈折率強度が最大となる屈折率強度極大点Ｋを過ぎると、溶出曲線は下降していく。
【００２９】
また、本発明のアルキルオキシラン誘導体のゲル浸透クロマトグラフィーにおいて、クロマトグラムの屈折率極大点が複数ある場合は、それらのうち屈折率強度が最も大きい点を屈折率強度極大点Ｋとする。さらに同じ屈折率強度の極大点が複数ある場合は、溶出時間の遅いほうを屈折率強度極大点Ｋとする。この際、ゲル浸透クロマトグラフィーに使用した展開溶媒などに起因するピークや、使用したカラムや装置に起因するベースラインの揺らぎによる疑似ピークは除く。
【００３０】
ＭＬ／ＭＨは、それぞれ、以下のようにしてクロマトグラムから算出する。
（１）  クロマトグラム上の屈折率強度極大点ＫからベースラインＢへ垂線を引き、垂線の長さをＬとする。
（２）  屈折率強度がＬ／２となるクロマトグラム上の２点のうち、溶出時間が早いほうを点Ｏとし、溶出時間が遅いほうを点Ｑとする。
（３）  点Ｏと点Ｑを結んだ直線Ｇと、屈折率強度極大点ＫからベースラインＢへ引いた垂線との交点をＰとする。
（４）  点Ｏと交点Ｐの距離をＭＨ、交点Ｐと点Ｑの距離をＭＬとする。
【００３１】
本発明のアルキルオキシラン誘導体は、ＭＬ／ＭＨが０．３５≦ＭＬ／ＭＨ≦０．７５を満たすものである。ＭＬ／ＭＨが０．７５より大きくなると、アルキルオキシラン誘導体の潤滑性が低下し、これを鉱物油や流動パラフィン等の他の潤滑油に配合した際、十分な潤滑性向上効果が発揮されない。
【００３２】
また、ＭＬ／ＭＨが小さくなるほど、分子量分布における高分子量側の偏りが大きくなり、それに由来する粘度の上昇などが見られる。ＭＬ／Ｍ Ｈが０．３５より小さくなると、粘度が高くなりすぎ、例えば鉱物油や流動パラフィン等の他の潤滑油への配合を考えると、基油粘度に与える影響が大きくなることと、ハンドリングが著しく悪化することから配合しにくくなる。この観点から、ＭＬ／ＭＨを０．３５以上とするが、０．４０以上とすることが更に好ましく、０．５０以上とすることが特に好ましい。
【００３３】
好適な実施形態においては、ゲル浸透クロマトグラフィーにおいて、示差屈折率計を用いて得られた屈折率強度と溶出時間で表されるクロマトグラムが左右非対称であり、以下に示すようにして求められるクロマトグラムのピークの非対称値Ａｓが以下の式（３）、式（４）を満たす。
Ａｓ＝Ｗ１／２／Ｗ５％          ・・・（３）
０．３０≦Ａｓ≦０．８０      ・・・（４）
【００３４】
図２のクロマトグラムのモデル図を参照しつつ、Ａｓの算出方法について更に説明する。横軸は溶出時間を、縦軸は示差屈折率計を用いて得られた屈折率強度を示す。
【００３５】
ゲルクロマトグラフに試料溶液を注入して展開すると、最も分子量の高い分子から溶出が始まり、屈折率強度の増加に伴い溶出曲線が上昇していく。その後、屈折率強度が最大となる屈折率強度極大点を過ぎ、溶出曲線は下降していく。
（１）  クロマトグラム上の屈折率強度極大点ＫからベースラインＢへ垂線を引き、その長さをＬとする。
（２）  屈折率強度がＬ／２０となるクロマトグラム上の２点のうち、溶出時間が早いほうを点Ｒとし、溶出時間が遅いほうを点Ｓとする。
（３）  点Ｒと点Ｓを結んだ直線Ｈと、屈折率強度極大点ＫからベースラインＢへ引いた垂線との交点をＴとする。
（４）  点Ｒと交点Ｔの距離をＷ１／２、点Ｒと点Ｓの距離をＷ５％とする。
【００３６】
好適な実施形態においては、Ａｓが０．３０≦Ａｓ≦０．８０を満たす。Ａｓを０．８０以下とすることによって、潤滑性が向上し、アルキルオキシラン誘導体を例えば潤滑剤に配合した際、顕著に潤滑性が向上する傾向がある。この観点からは、Ａｓを０．７５以下とすることが更に好ましい。
【００３７】
また、Ａｓが小さくなるほど、分子量分布における高分子両側の偏りが大きくなり、それに由来する粘度の上昇などが見られる。Ａｓを０．３０以上とすることによって、粘度が高くなりハンドリングが著しく悪化することを抑制し、鉱物油や流動パラフィン等の他の潤滑油に配合し易くできる。この観点からは、Ａｓは０．６０以上とすることが更に好ましい。
【００３８】
前記クロマトグラムから算出されるクロマトグラム上の屈折率強度極大点Ｋが示すピークトップ分子量を１,５００〜１０,０００とすることで、粘度上昇によるハンドリング性の悪化を引き起こすこと無く、潤滑性を向上させることができる。この観点からは、屈折率強度極大点Ｋが示すピークトップ分子量を１，８００〜５，０００とすることが好ましい。さらに、前記クロマトグラムから算出されるクロマトグラム上の屈折率強度極大点Ｋが示すピークトップ分子量の５倍以上の高分子量体を、クロマトグラムにおける化合物全体のピーク面積の０．５％〜５０．０％含有することで、粘度上昇によるハンドリング性の悪化を引き起こすこと無く、潤滑性を向上させることができる。屈折率強度極大点Ｋが示すピークトップ分子量の５倍以上の高分子量体がクロマトグラムにおける化合物全体のピーク面積の０．５％以下の含有率であると、潤滑性の向上が期待できず、５０．０％以上の含有率であると、粘度が高くなりハンドリングが著しく悪化する。この観点からは、屈折率強度極大点Ｋが示すピークトップ分子量の５倍以上の高分子量体をクロマトグラムにおける化合物全体のピーク面積の０．５％〜３５．０％含有することが好ましい。
【００３９】
本発明において、ＭＬ、ＭＨおよびＡｓを求めるためのゲル浸透クロマトグラフィー（ＧＰＣ）は、システムとしてＳＨＯＤＥＸ（登録商標） ＧＰＣ１０１ＧＰＣ専用システム、示差屈折率計としてＳＨＯＤＥＸ ＲＩ−７１ｓ、ガードカラムとしてＳＨＯＤＥＸ ＫＦ−Ｇ、カラムとしてＳＨＯＤＥＸ ＫＦ８０４Ｌを３本連続装着し、カラム温度４０℃、展開溶剤としてテトラヒドロフランを１ｍｌ／分の流速で流し、得られた反応物の０．１重量％テトラヒドロフラン溶液０.１ｍｌを注入し、ＢＯＲＷＩＮ ＧＰＣ計算プログラムを用いて、屈折率強度と溶出時間で表されるクロマトグラムを得る。
【００４０】
本発明のアルキルオキシラン誘導体を製造する際には、好ましくは、開始剤として、複合金属シアン化物触媒（以下、ＤＭＣ触媒と略記する） の存在下で、炭素数４のエチルオキシランを開環付加させる。反応容器内に、分子中に少なくとも１個の水酸基を有する開始剤とＤＭＣ触媒を加え、反応容器内を不活性ガス雰囲気下にした後、加圧下もしくは大気圧下で、アルキルオキシランを連続的もしくは断続的に添加し、攪拌することで付加重合する。
【００４１】
この時、アルキルオキシランの平均供給速度は問わないが、安定して製造するためには、開始剤に対するアルキルオキシランの全仕込みモル当量によって変化させることが望ましい。具体的には開始剤に対してアルキルオキシランの全仕込みモル当量が６０未満の場合のアルキルオキシランの平均供給速度Ｖ１=２〜５０モル当量／時間、アルキルオキシランの全仕込みモル当量が６０以上、１００未満の場合のアルキルオキシランの平均供給速度Ｖ２＝４〜４０モル当量／時間、アルキルオキシランの全仕込みモル当量が１００以上、２５０未満の場合のアルキルオキシランの平均供給速度Ｖ３＝５〜３０モル当量／時間、アルキルオキシランの全仕込みモル当量が２５０以上の場合のアルキルオキシランの平均供給速度Ｖ４＝７〜３０モル当量／時間となるようにアルキルオキシランの平均供給速度を制御することが好ましい。
【００４２】
また、反応温度は、５０℃〜１５０℃が好ましく、７０℃〜１１０℃がより好ましい。反応温度が１５０℃より高いと、触媒が失活するおそれがある。反応温度が５０℃より低いと、反応速度が遅く、生産性に劣る。
【００４３】
本発明における開始剤としては、具体的には下記のものが挙げられるが、これらに限られない。
メチルアルコール、エチルアルコール、プロピルアルコール、イソプロピルアルコール、アリルアルコール、ブチルアルコール、イソブチルアルコール、ｓｅｃ−ブチルアルコール、ｔｅｒｔ―ブチルアルコール、ペンチルアルコール、イソペンチルアルコール、ネオペンチルアルコール、ヘキシルアルコール、ヘプチルアルコール、オクチルアルコール、ノニルアルコール、デシルアルコール、ウンデシルアルコール、ドデシルアルコール、トリデシルアルコール、テトラデシルアルコール、ペンタデシルアルコール、ヘキサデシルアルコール、ヘプタデシルアルコール、オクタデシルアルコール、ノナデシルアルコール、イコシルアルコール、ヘンイコシルアルコール、ドコシルアルコール、トリコシルアルコール、ブチルプロピレングリコールなど。またこれらの開始剤のエチルオキシラン付加物も同様に開始剤として使用できる。さらに開始剤に含まれる微量の水分量については特に問わないが、開始剤に含まれる水分量は０．５ｗｔ％以下であることが望ましい。
【００４４】
ＤＭＣ触媒の使用量は、特に制限されるものではないが、生成するアルキルオキシラン誘導体に対して、０．０００１〜０．１ｗｔ％が好ましく、０．００１〜０．０５ｗｔ％がより好ましい。ＤＭＣ触媒の反応系への投入は初めに一括して導入してもよいし、順次分割して導入してもよい。重合反応終了後、複合金属錯体触媒の除去を行う。触媒の除去はろ過や吸着剤処理等により行うことが出来る。
【００４５】
本発明に用いるＤＭＣ触媒は公知のものを用いることができるが、たとえば、式（５）で表わすことができる。
Ｍａ［Ｍ’ｘ（ＣＮ）ｙ］ｂ（Ｈ２Ｏ）ｃ・（Ｒ）ｄ ・・・（５）
【００４６】
式（５）中、ＭおよびＭ’は金属、Ｒは有機配位子、ａ、ｂ、ｘおよびｙは金属の原子価と配位数により変わる正の整数であり、ｃおよびｄは、金属の配位数により変わる正の整数である。
【００４７】
金属Ｍとしては、Ｚｎ（ＩＩ）、Ｆｅ（ＩＩ）、Ｆｅ（ＩＩＩ）、Ｃｏ（ＩＩ）、Ｎｉ（ＩＩ）、Ａｌ（ＩＩＩ）、Ｓｒ（ＩＩ）、Ｍｎ（ＩＩ）、Ｃｒ（ＩＩＩ）、Ｃｕ（ＩＩ）、Ｓｎ（ＩＩ）、Ｐｂ（ＩＩ）、Ｍｏ（ＩＶ）、Ｍｏ（ＶＩ）、Ｗ（ＩＶ）、Ｗ（ＶＩ）などがあげられ、なかでもＺｎ（ＩＩ）が好ましく用いられる。
【００４８】
金属Ｍ’としては、Ｆｅ（ＩＩ）、Ｆｅ（ＩＩＩ）、Ｃｏ（ＩＩ）、Ｃｏ（ＩＩＩ）、Ｃｒ（ＩＩ）、Ｃｒ（ＩＩＩ）、Ｍｎ（ＩＩ）、Ｍｎ（ＩＩＩ）、Ｎｉ（ＩＩ）、Ｖ（ＩＶ）、Ｖ（Ｖ）などがあげられ、なかでもＦｅ（ＩＩ）、Ｆｅ（ＩＩＩ）、Ｃｏ（ＩＩ）、Ｃｏ（ＩＩＩ）が好ましく用いられる。
【００４９】
有機配位子Ｒとしてはアルコール、エーテル、ケトン、エステルなどが使用でき、アルコールがより好ましい。好ましい有機配位子は水溶性のものであり、具体例としては、ｔｅｒｔ−ブチルアルコール、ｎ−ブチルアルコール、ｉｓｏ−ブチルアルコール、Ｎ，Ｎ−ジメチルアセトアミド、エチレングリコールジメチルエーテル（グライム） 、ジエチレングリコールジメチルエーテル（ジグライム）などが挙げられる。特に好ましくはｔｅｒｔ−ブチルアルコールが配位したＺｎ３［Ｃｏ（ＣＮ）６］２である。
【００５０】
成分（Ａ）の脂肪族炭化水素油と成分（Ｂ）のアルキルオキシラン誘導体（Ｂ）の配合量は、質量比で、（Ａ）／（Ｂ）＝９９／１〜６５／３５の範囲内であり、好ましくは９７／３〜７５/２５、特に好ましくは９５/５〜８５/１５である。（Ｂ）成分の配合量がこの範囲内である場合、合成繊維の平滑性が著しく向上する。
【００５１】
本発明の合成繊維平滑剤組成物は、合成繊維の製造工程において、製造された繊維製品に対して、そのまま、あるいは水中油型エマルションに調製して、または溶剤などで希釈して使用することができる。使用方法としては、例えば、含浸機（浴）で含浸する方法、噴霧器により噴霧する方法、塗工機により塗布する方法、ロール等で繊維に付着させる方法などが挙げられる。また、本発明の合成繊維平滑剤組成物を溶融ポリマーに混錬して紡糸したり、紡糸後に繊維の仕上げ油剤として使用したりすることも可能である。更に、本発明の合成繊維平滑剤組成物を付着させて乾燥後、熱処理する方法も採用できる。
【００５２】
本発明の合成繊維平滑剤組成物で処理可能な合成繊維であれば特に限定はなく、例えば、ナイロン６やナイロン６６で代表されるポリアミド系合成繊維、ポリエチレンテレフタレートで代表されるポリエステル系合成繊維に対して有効である。また、繊維等の形態、形状にしても制限はなく、フィラメント、糸等のような原材料形状に限らず、織物、編み物、不織布等の多様な加工形態の繊維製品も、本発明の合成繊維平滑剤組成物で処理可能な対象となる。なかでも特に平滑性を求められる合成繊維フィラメントの処理に適している。
【００５３】
本発明の合成繊維平滑剤組成物は、本発明の目的を損なわない範囲において、他の添加剤を含有していてもよい。例えば、保湿剤、帯電防止剤、酸化防止剤、防腐剤、防錆剤、防しわ剤、難燃剤、柔軟仕上げ剤、撥水剤、吸水剤、バインダー樹脂等の通常の機能性付与剤を併用することができる。
【実施例】
【００５４】
以下に、実施例を挙げて本発明を詳細に説明する。
（参考合成例：複合金属シアン化物錯体触媒の合成）
塩化亜鉛２．１ｇを含む２．０ｍｌの水溶液中に、カリウムヘキサシアノコバルテートＫ３Ｃｏ（ＣＮ）６を０．８４ｇ含む１５ｍｌの水溶液を、４０℃にて攪拌しながら１５分間かけて滴下した。滴下終了後、水１６ｍｌ、ｔｅｒｔ−ブチルアルコール１６ｇを加え、７０℃に昇温し、１時間攪拌した。室温まで冷却後、濾過操作（１回目濾過）を行い、固体を得た。この固体に、水１４ｍｌ、ｔｅｒｔ−ブチルアルコール８．０ｇを加え、３０分間攪拌したのち濾過操作（２回目濾過）を行い、固体を得た。
【００５５】
さらに再度、この固体にｔｅｒｔ−ブチルアルコール１８．６ｇ、メタノール１．２ｇを加え、３０分間攪拌したのち濾過操作（３回目濾過）を行い、得られた固体を４０℃、減圧下で３時間乾燥し、複合金属シアン化物錯体触媒０．７ｇを得た。
【００５６】
（合成例１）
温度計、圧力計、安全弁、窒素ガス吹き込み管、撹拌機、真空排気管、冷却コイル、蒸気ジャケットを装備したステンレス製５リットル（内容積４,８９０ｍｌ）の耐圧反応装置にｎ−ブタノール７４ｇ（１モル）と参考合成例の複合金属シアン化物錯体触媒０．２ｇを仕込んだ。窒素置換後、１１０℃へと昇温し、０.６ＭＰａ以下の条件で、攪拌しながら、窒素ガス吹き込み管より、エチルオキシラン２１６ｇ（３モル）を１時間かけて仕込んだ。この際、反応槽内の圧力と温度の経時的変化を測定した。
【００５７】
３時間後、反応槽内の圧力が急激に減少した。その後、反応槽内を１１０℃に保ちながら、０.６ＭＰａ以下の条件で、窒素ガス吹き込み管より、徐々にエチルオキシランを加圧添加し、全量で３,７５０ｇ（５２モル）のエチルオキシランを撹拌下で連続的に加圧添加した。このとき、エチルオキシラン全量を仕込むまでの時間は３６０分であった。
【００５８】
添加終了後、１１０℃で１時間反応させ、窒素ガスを吹き込みながら、７５〜８５℃、５０〜１００Ｔｏｒｒで１時間減圧処理後、ろ過を行った。得られた反応物（合成例１）について、ゲル浸透クロマトグラフィーによる測定を行った。
【００５９】
ゲル浸透クロマトグラフィーには、システムとしてＳＨＯＤＥＸ ＧＰＣ１０１ＧＰＣ専用システム、示差屈折率計としてＳＨＯＤＥＸ ＲＩ−７１Ｓ、ガードカラムとしてＳＨＯＤＥＸ ＫＦ−ＧＳ、カラムとしてＨＯＤＥＸ ＫＦ８０４Ｌを３本連続装着し、カラム温度４０℃、展開溶剤としてテトラヒドロフランを１ｍｌ／分の流速で流し、得られた反応物の０.１重量％テトラヒドロフラン溶液０.１ｍｌを注入し、ＢＯＲＷＩＮ ＧＰＣ計算プログラムを用いて、屈折率強度と溶出時間で表されるクロマトグラムを得た。図３は、得られたクロマトグラムである。このクロマトグラムからＭＬ／ＭＨを求めると、０．７２であり、Ａｓは０．７５であった。
【００６０】
（合成例２）
開始剤をｎ−ブタノールの替わりに、テトラデシルアルコール２１５ｇを使用したこと以外は、合成例１と同様に反応を行うことで、反応物を得た。得られた反応物について、ゲル浸透クロマトグラフィーによる測定を行った。その結果、ＭＬ／ＭＨは０．７４、Ａｓは０．７６であった。
【００６１】
（合成例３）
エチルオキシランを全量で５,０４８ｇ（７０モル）添加すること以外は、合成例１と同様に反応を行うことで、反応物を得た。得られた反応物について、ゲル浸透クロマトグラフィーによる測定を行った。その結果、ＭＬ／ＭＨは０．６１、Ａｓは０．７０であった。
【００６２】
（比較合成例１）
温度計、圧力計、安全弁、窒素ガス吹き込み管、撹拌機、真空排気管、冷却コイル、蒸気ジャケットを装備したステンレス製５リットル（内容積４,８９０ｍｌ）の耐圧反応装置に、ｎ−ブタノール５０ｇ（０．７モル）とナトリウムメトキシド７．７ｇ（０．１モル）を仕込んだ。１２０℃で、エチルオキシラン３,７５０ｇ（５２モル）を８０時間かけて反応させた。７５〜８５℃、３０分間、減圧下で残存するエチルオキシランを除去し、反応物を５Ｌナスフラスコに移し、速やかに１Ｎ塩酸で中和し、窒素ガス雰囲気下で脱水後、ろ過を行った。
【００６３】
得られた反応物（比較合成例１）について、ゲル浸透クロマトグラフィーによる測定を行った。合成例１と同様にクロマトグラムからＭＬ／ＭＨを求めると、１．４５であり、Ａｓは１．４７であった。
【００６４】
表１中、水酸基価はＪＩＳ Ｋ−１５５７−１、動粘度はＪＩＳ Ｋ−２２８３に準拠して測定したものであり、ＢＯ付加モル数（ｎ）は水酸基価から換算した分子量から算出した。また、表１中の動粘度はＪＩＳ Ｋ−２２８３に準拠して測定したものである。また、屈折率強度極大点Ｋが示すピークトップ分子量の５倍以上の高分子量体の含有比率も表１に示す。
【００６５】
【表１】
2019094436.tif 000002
【００６６】
以下、本発明の実施例及び比較例の合成繊維平滑剤組成物を製造した。ただし、配合成分（Ａ）、（Ｂ）としては、それぞれ以下のものを用いた。また、各成分の種類および質量比を表２、表３に示す。また、各組成物の平滑性を測定し、測定値および評価結果を表２、３に示す。
【００６７】
成分（Ａ）：  脂肪族炭化水素油
（Ａ−１）パールリーム４（３７．８℃における動粘度が３ｍｍ２／ｓの水添ポリイソブテン、日油（株）製）
（Ａ−２）パールリーム６（３７．８℃における動粘度が２０ｍｍ２／ｓの水添ポリイソブテン、日油（株）製）
（Ａ−３）流動パラフィン（３７．８℃における動粘度が７５ｍｍ２／ｓの流動パラフィン、ＭＯＲＥＳＣＯ製）
（Ａ−４）ポリブテン０１５Ｎ（３７．８℃における動粘度が６８０ｍｍ２／ｓのポリブテン、日油（株）製）
成分（Ｂ）：アルキルオキシラン誘導体
（Ｂ−１） 合成例３
【００６８】
〔実施例１〜４及び比較例１〜５〕
１．合成繊維平滑剤組成物の製造
（実施例１）
水添ポリイソブテン（Ａ−１）９００ｇとアルキルオキシラン誘導体（Ｂ−１）１００ｇを２Ｌセパラブルフラスコに仕込み、内容物を攪拌しながら１４０℃で５時間溶融混合した後、冷却し、合成繊維平滑剤組成物を得た。
【００６９】
（実施例２〜４）
実施例２〜４については、表２に示す配合比率で実施例１と同じ方法で合成繊維平滑剤組成物を得た。
【００７０】
（比較例１〜５）
比較例１〜５については、表３に示す配合比率で実施例１と同じ方法で合成繊維平滑剤組成物を得た。
【００７１】
２．試験糸束の調製
実施例１〜４及び比較例１〜５については、得られた合成繊維平滑剤組成物の濃度が１５質量％になるように、合成繊維平滑剤組成物１５ｇ、トルエン８５ｇを配合した。得られたトルエン溶液に、ナイロン製ミシン糸束（（株）フジックス製１００％ナイロン、１２２dtex×1×2  ウーリーロックミシン糸、３０本束）を１分浸漬した後、１００℃で２分間の乾燥後、更に１２０℃で２分間加熱処理して評価用の試験糸束を得た。
【００７２】
得られた各評価用の試験糸束について、以下の評価方法により平滑性を評価した。評価の結果を表２、表３に示す。
【００７３】
３．評価方法（平滑性）
カトーテック（株）製の摩擦感テスター（ＫＥＳ−ＳＥ）を用いて、試験糸束にテンション（６０ｇ）を掛けた状態で、それぞれ３回測定し、平均値を算出した。試験結果を示す数字が小さいほど平滑性が高いことを示す。測定した値を次の基準により評価した。
◎（優良）：  ０．５未満
○（良）：    ０．５以上、０．６未満
△（可）：    ０．６以上、０．７未満
×（不良）：  ０．７以上
【００７４】
【表２】
2019094436.tif 000003
【００７５】
【表３】
2019094436.tif 000004
【００７６】
表２に示すとおり、実施例１〜４の合成繊維平滑剤組成物は、平滑性に優れていた。
【００７７】
一方、比較例１〜５では、（Ｂ）成分を含有していないので平滑性を得られなかった。
【図１】
2019094436.tif 000005
【図２】
2019094436.tif 000006
【図３】
2019094436.tif 000007
【図４】
2019094436.tif 000008